(57)【特許請求の範囲】
【請求項１】
サファイア基板をステージに載置し、
クロック信号を発生し、
前記クロック信号に同期したパルスレーザビームを出射し、
前記サファイア基板と前記パルスレーザビームとを相対的に移動させ、
前記サファイア基板への前記パルスレーザビームの照射と非照射を、前記クロック信号に同期して、パルスピッカーを用いて前記パルスレーザビームの通過と遮断を制御することで、光パルス単位で切り替え、
前記サファイア基板に基板表面に達するクラックを形成するレーザダイシング方法であって、
前記パルスレーザビームの照射エネルギー、前記パルスレーザビームの加工点深さ、および、前記パルスレーザビームの照射領域および非照射領域の長さを制御することにより、前記クラックが前記サファイア基板表面において連続するよう形成することを特徴とするレーザダイシング方法。
【請求項２】
前記クラックが前記サファイア基板表面において略直線的に形成されることを特徴とする請求項１記載のレーザダイシング方法。
【請求項３】
前記サファイア基板の位置と前記パルスピッカーの動作開始位置が同期することを特徴とする請求項１または請求項２記載のレーザダイシング方法。
【請求項４】
前記ステージを前記クロック信号に同期させて移動することにより、前記サファイア基板と前記パルスレーザビームとを相対的に移動させることを特徴とする請求項３記載のレーザダイシング方法。
【請求項５】
前記照射エネルギーを３０ｍＷ以上１５０ｍＷ以下とし、前記パルスレーザビームの通過を１〜４光パルス単位、遮断を１〜４光パルス単位とすることにより照射の間隔を１〜６μｍとすることを特徴とする請求項１ないし請求項４いずれか一項記載のレーザダイシング方法。
【請求項６】
前記照射エネルギーを５０±５ｍＷとし、前記加工点深さを２５．０±２．５μｍとし、前記パルスレーザビームの通過を１光パルス単位、遮断を２光パルス単位とすることにより照射の間隔を３．６±０．４μｍとすることを特徴とする請求項５記載のレーザダイシング方法。
【発明の詳細な説明】
【技術分野】
【０００１】
本発明は、パルスレーザビームを用いるレーザダイシング方法に関する。
【背景技術】
【０００２】
半導体基板のダイシングにパルスレーザビームを用いる方法が特許文献１に開示されている。特許文献１の方法は、パルスレーザビームによって生ずる光学的損傷により加工対象物の内部にクラック領域を形成する。そして、このクラック領域を起点として加工対象物を切断する。
【０００３】
従来の技術では、パルスレーザビームのエネルギー、スポット径、パルスレーザビームと加工対象物の相対移動速度等をパラメータとしてクラック領域の形成を制御している。
【先行技術文献】
【特許文献】
【０００４】
【特許文献１】特許第３８６７１０７号公報
【発明の概要】
【発明が解決しようとする課題】
【０００５】
もっとも、従来の方法では予期せぬ場所にクラックが生じるなど、クラックの発生を十分に制御できないという問題がある。例えばサファイアなどのような硬質の基板のダイシングを容易にするためには、被加工基板表面に連続的なクラックを設けることが望まれる。しかしながら、従来の方法では、被加工基板表面に安定して連続的なクラックを設けることが困難である。
【０００６】
本発明は、上述の事情に鑑みてなされたもので、パルスレーザビームの照射条件を最適化することでクラックの発生を制御し、優れた割断特性を実現するレーザダイシング方法を提供することを目的とする。
【課題を解決するための手段】
【０００７】
本発明の一態様のレーザダイシング方法は、サファイア基板をステージに載置し、クロック信号を発生し、前記クロック信号に同期したパルスレーザビームを出射し、前記サファイア基板と前記パルスレーザビームとを相対的に移動させ、前記サファイア基板への前記パルスレーザビームの照射と非照射を、前記クロック信号に同期して、パルスピッカーを用いて前記パルスレーザビームの通過と遮断を制御することで、光パルス単位で切り替え、前記サファイア基板に基板表面に達するクラックを形成するレーザダイシング方法であって、前記パルスレーザビームの照射エネルギー、前記パルスレーザビームの加工点深さ、および、前記パルスレーザビームの照射領域および非照射領域の長さを制御することにより、前記クラックが前記サファイア基板表面において連続するよう形成することを特徴とする。
【０００８】
上記態様の方法において、前記クラックが前記被加工基板表面において略直線的に形成されることが望ましい。
【０００９】
上記態様の方法において、前記被加工基板の位置と前記パルスピッカーの動作開始位置が同期することが望ましい。
【００１０】
上記態様の方法において、前記ステージを前記クロック信号に同期させて移動することにより、前記サファイア基板と前記パルスレーザビームとを相対的に移動させることが望ましい。
【００１２】
上記態様の方法において、前記照射エネルギーを３０ｍＷ以上１５０ｍＷ以下とし、前記パルスレーザビームの通過を１〜４光パルス単位、遮断を１〜４光パルス単位とすることにより照射の間隔を１〜６μｍとすることが望ましい。
【００１３】
上記態様の方法において、前記照射エネルギーを５０±５ｍＷとし、前記加工点深さを２５．０±２．５μｍとし、前記パルスレーザビームの通過を１光パルス単位、遮断を２光パルス単位とすることにより照射の間隔を３．６±０．４μｍとすることが望ましい。
【発明の効果】
【００１４】
本発明によれば、パルスレーザビームの照射条件を最適化することでクラックの発生を制御し、優れた割断特性を実現するレーザダイシング方法を提供することが可能になる。
【図面の簡単な説明】
【００１５】
【図１】実施の形態のレーザダイシング方法で用いられるレーザダイシング装置の一例を示す概略構成図である。
【図２】実施の形態のレーザダイシング方法のタイミング制御を説明する図である。
【図３】実施の形態のレーザダイシング方法のパルスピッカー動作と変調パルスレーザビームのタイミングを示す図である。
【図４】実施の形態のレーザダイシング方法の照射パターンの説明図である。
【図５】サファイア基板上に照射される照射パタ−ンを示す上面図である。
【図６】図５のＡＡ断面図である。
【図７】ステージ移動とダイシング加工との関係を説明する図である。
【図８】実施例１の照射パターンを示す図である。
【図９】実施例１〜４、比較例１のレーザダイシングの結果を示す図である。
【図１０】実施例１のレーザダイシングの結果を示す断面図である。
【図１１】実施例５〜１０のレーザダイシングの結果を示す図である。
【図１２】実施例１１〜１５のレーザダイシングの結果を示す図である。
【図１３】実施例１６〜２１のレーザダイシングの結果を示す図である。
【図１４】異なる加工点深さのパルスレーザビームを複数回基板の同一走査線上を走査してクラックを形成する場合の説明図である。
【図１５】図１４の条件で割断した場合の割断面の光学写真である。
【図１６】実施例２２〜２４のレーザダイシングの結果を示す図である。
【図１７】実施の形態の作用の説明図である。
【発明を実施するための形態】
【００１６】
以下、本発明の実施の形態について図面を参照して説明する。なお、本明細書中、加工点とは、パルスレーザビームの被加工基板内での集光位置（焦点位置）近傍の点であり、被加工基板の改質程度が深さ方向で最大となる点を意味する。そして、加工点深さとは、パルスレーザビームの加工点の被加工基板表面からの深さを意味するものとする。
【００１７】
本実施の形態のレーザダイシング方法は、被加工基板をステージに載置し、クロック信号を発生し、このクロック信号に同期したパルスレーザビームを出射し、被加工基板とパルスレーザビームとを相対的に移動させ、被加工基板へのパルスレーザビームの照射と非照射を、クロック信号に同期してパルスレーザビームの通過と遮断を制御することで、光パルス単位で切り替え、被加工基板に基板表面に達するクラックを形成するレーザダイシング方法である。そして、パルスレーザビームの照射エネルギー、パルスレーザビームの加工点深さ、および、パルスレーザビームの照射非照射の間隔を制御することにより、クラックが被加工基板表面において略直線状に連続するよう形成する。
【００１８】
上記構成により優れた割断特性を実現するレーザダイシング方法を提供することが可能になる。ここで、優れた割断特性とは、（１）割断部が直線性良く割断されること、（２）ダイシングした素子の収率が向上するよう小さな割断力で割断できること、（３）クラック形成の際に照射するレーザの影響で基板上に設けられる素子、例えば、基板上のエピタキシャル層で形成されるＬＥＤ素子、の劣化が生じないこと等が挙げられる。
【００１９】
そして、被加工基板表面において連続するクラックを形成することで、特にサファイア基板のように硬質な基板のダイシングが容易になる。また、狭いダイシング幅でのダイシングが実現される。
【００２０】
上記レーザダイシング方法を実現する本実施の形態のレーザダイシング装置は、被加工基板を載置可能なステージと、クロック信号を発生する基準クロック発振回路と、パルスレーザビームを出射するレーザ発振器と、パルスレーザビームをクロック信号に同期させるレーザ発振器制御部と、レーザ発振器とステージとの間の光路に設けられ、パルスレーザビームの被加工基板への照射と非照射を切り替えるパルスピッカーと、クロック信号に同期して、光パルス単位でパルスレーザビームのパルスピッカーにおける通過と遮断を制御するパルスピッカー制御部と、を備える。
【００２１】
図１は本実施の形態のレーザダイシング装置の一例を示す概略構成図である。図１に示すように、本実施の形態のレーザダイシング装置１０は、その主要な構成として、レーザ発振器１２、パルスピッカー１４、ビーム整形器１６、集光レンズ１８、ＸＹＺステージ部２０、レーザ発振器制御部２２、パルスピッカー制御部２４および加工制御部２６を備えている。加工制御部２６には所望のクロック信号Ｓ１を発生する基準クロック発振回路２８および加工テーブル部３０が備えられている。
【００２２】
レーザ発振器１２は、基準クロック発振回路２８で発生するクロック信号Ｓ１に同期した周期ＴｃのパルスレーザビームＰＬ１を出射するよう構成されている。照射パルス光の強度はガウシアン分布を示す。クロック信号Ｓ１は、レーザダイシング加工の制御に用いられる加工制御用クロック信号である。
【００２３】
ここでレーザ発振器１２から出射されるレーザ波長は被加工基板に対して透過性の波長を使用する。レーザとしては、Ｎｄ：ＹＡＧレーザ、Ｎｄ：ＹＶＯ４レーザ、Ｎｄ：ＹＬＦレーザ等を用いることができる。例えば、被加工基板がサファイア基板である場合には、波長５３２ｎｍの、Ｎｄ：ＹＶＯ４レーザを用いることが望ましい。
【００２４】
パルスピッカー１４は、レーザ発振器１２と集光レンズ１８との間の光路に設けられる。そして、クロック信号Ｓ１に同期してパルスレーザビームＰＬ１の通過と遮断（オン／オフ）を切り替えることで被加工基板へのパルスレーザビームＰＬ１の照射と非照射を、光パルス数単位で切り替えるよう構成されている。このように、パルスピッカー１４の動作によりパルスレーザビームＰＬ１は、被加工基板の加工のためにオン／オフが制御され、変調された変調パルスレーザビームＰＬ２となる。
【００２５】
パルスピッカー１４は、例えば音響光学素子（ＡＯＭ）で構成されていることが望ましい。また、例えばラマン回折型の電気光学素子（ＥＯＭ）を用いても構わない。
【００２６】
ビーム整形器１６は、入射したパルスレーザビームＰＬ２を所望の形状に整形されたパルスレーザビームＰＬ３とする。例えば、ビーム径を一定の倍率で拡大するビームエキスパンダである。また、例えば、ビーム断面の光強度分布を均一にするホモジナイザのような光学素子が備えられていてもよい。また、例えばビーム断面を円形にする素子や、ビームを円偏光にする光学素子が備えられていても構わない。
【００２７】
集光レンズ１８は、ビーム整形器１６で整形されたパルスレーザビームＰＬ３を集光し、ＸＹＺステージ部２０上に載置される被加工基板Ｗ、例えばＬＥＤが下面に形成されるサファイア基板にパルスレーザビームＰＬ４を照射するよう構成されている。
【００２８】
ＸＹＺステージ部２０は、被加工基板Ｗを載置可能で、ＸＹＺ方向に自在に移動できるＸＹＺステージ（以後、単にステージとも言う）、その駆動機構部、ステージの位置を計測する例えばレーザ干渉計を有した位置センサ等を備えている。ここで、ＸＹＺステージは、その位置決め精度および移動誤差がサブミクロンの範囲の高精度になるよう構成されている。そして、Ｚ方向に移動させることでパルスレーザビームの焦点位置を被加工基板Ｗに対して調整し、加工点深さを制御することが可能である。
【００２９】
加工制御部２６はレーザダイシング装置１０による加工を全体的に制御する。基準クロック発振回路２８は、所望のクロック信号Ｓ１を発生する。また、加工テーブル部３０には、ダイシング加工データをパルスレーザビームの光パルス数で記述した加工テーブルが記憶される。
【００３０】
次に、上記レーザダイシング装置１０を用いたレーザダイシング方法について、図１〜図７を用いて説明する。
【００３１】
まず、被加工基板Ｗ、例えば、サファイア基板をＸＹＺステージ部２０に載置する。このサファイア基板は、例えば下面にエピタキシャル成長されたＧａＮ層を有し、このＧａＮ層に複数のＬＥＤがパターン形成されているウェハである。ウェハに形成されるノッチまたはオリエンテーションフラットを基準にＸＹＺステージに対するウェハの位置合わせが行われる。
【００３２】
図２は、本実施の形態のレーザダイシング方法のタイミング制御を説明する図である。加工制御部２６内の基準クロック発振回路２８において、周期Ｔｃのクロック信号Ｓ１が生成される。レーザ発振器制御部２２は、レーザ発振器１２がクロック信号Ｓ１に同期した周期ＴｃのパルスレーザビームＰＬ１を出射するよう制御する。この時、クロック信号Ｓ１の立ち上がりとパルスレーザビームの立ち上がりには、遅延時間ｔ１が生ずる。
【００３３】
レーザ光は、被加工基板に対して透過性を有する波長のものを使用する。ここで、被加工基板材料の吸収のバンドギャプＥｇより、照射するレーザ光の光子のエネルギーｈνが大きいレーザ光を用いることが好ましい。エネルギーｈνがバンドギャプＥｇより非常に大きいと、レーザ光の吸収が生ずる。これを多光子吸収と言い、レーザ光のパルス幅を極めて短くして、多光子吸収を被加工基板の内部に起こさせると、多光子吸収のエネルギーが熱エネルギーに転化せずに、イオン価数変化、結晶化、非晶質化、分極配向または微小クラック形成等の永続的な構造変化が誘起されてカラーセンターが形成される。
【００３４】
このレーザ光（パルスレーザビーム）の照射エネルギー（照射パワー）は、被加工基板表面に連続的なクラックを形成する上での最適な条件を選ぶ。
【００３５】
そして、被加工基板材料に対して、透過性を有する波長を使用すると、基板内部の焦点付近にレーザ光を導光、集光が可能となる。従って、局所的にカラーセンターを作ることが可能となる。このカラーセンターを、以後、改質領域と称する。
【００３６】
パルスピッカー制御部２４は、加工制御部２６から出力される加工パターン信号Ｓ２を参照し、クロック信号Ｓ１に同期したパルスピッカー駆動信号Ｓ３を生成する。加工パターン信号Ｓ２は、加工テーブル部３０に記憶され、照射パターンの情報を光パルス単位で光パルス数で記述する加工テーブルを参照して生成される。パルスピッカー１４は、パルスピッカー駆動信号Ｓ３に基づき、クロック信号Ｓ１に同期してパルスレーザビームＰＬ１の通過と遮断（オン／オフ）を切り替える動作を行う。
【００３７】
このパルスピッカー１４の動作により、変調パルスレーザビームＰＬ２が生成される。なお、クロック信号Ｓ１の立ち上がりとパルスレーザビームの立ち上がり、立下りには、遅延時間ｔ２、ｔ３が生ずる。また、パルスレーザビームの立ち上がり、立下りと、パルスピッカー動作には、遅延時間ｔ４、ｔ５が生ずる。
【００３８】
被加工基板の加工の際には、遅延時間ｔ１〜ｔ５を考慮して、パルスピッカー駆動信号Ｓ３等の生成タイミングや、被加工基板とパルスレーザビームとの相対移動タイミングが決定される。
【００３９】
図３は、本実施の形態のレーザダイシング方法のパルスピッカー動作と変調パルスレーザビームＰＬ２のタイミングを示す図である。パルスピッカー動作は、クロック信号Ｓ１に同期して光パルス単位で切り替えられる。このように、パルスレーザビームの発振とパルスピッカーの動作を、同じクロック信号Ｓ１に同期させることで、光パルス単位の照射パターンを実現できる。
【００４０】
具体的には、パルスレーザビームの照射と非照射が、光パルス数で規定される所定の条件に基づき行われる。すなわち、照射光パルス数（Ｐ１）と、非照射光パルス数（Ｐ２）を基にパルスピッカー動作が実行され、被加工基板への照射と非照射が切り替わる。パルスレーザビームの照射パターンを規定するＰ１値やＰ２値は、例えば、加工テーブルに照射領域レジスタ設定、非照射領域レジスタ設定として規定される。Ｐ１値やＰ２値は、被加工基板の材質、レーザビームの条件等により、ダイシング時のクラック形成を最適化する所定の条件に設定される。
【００４１】
変調パルスレーザビームＰＬ２は、ビーム整形器１６により所望の形状に整形されたパルスレーザビームＰＬ３とする。さらに、整形されたパルスレーザビームＰＬ３は、集光レンズ１８で集光され所望のビーム径を有するパルスレーザビームＰＬ４となり、被加工基板であるウェハ上に照射される。
【００４２】
ウェハをＸ軸方向およびＹ軸方向にダイシングする場合、まず、例えば、ＸＹＺステージをＸ軸方向に一定速度で移動させて、パルスレーザビームＰＬ４を走査する。そして、所望のＸ軸方向のダイシングが終了した後、ＸＹＺステージをＹ軸方向に一定速度で移動させて、パルスレーザビームＰＬ４を走査する。これにより、Ｙ軸方向のダイシングを行う。
【００４３】
上記の照射光パルス数（Ｐ１）と、非照射光パルス数（Ｐ２）およびステージの速度で、パルスレーザビームの照射非照射の間隔が制御される。
【００４４】
Ｚ軸方向（高さ方向）については、集光レンズの集光位置（焦点位置）がウェハ内の所定深さに位置するよう調整する。この所定深さは、ダイシングの際にクラックが被加工基板表面に所望の形状に形成されるよう設定される。
【００４５】
この時、
被加工基板の屈性率：ｎ
被加工基板表面からの加工位置：Ｌ
Ｚ軸移動距離：Ｌｚ
とすると、
Ｌｚ＝Ｌ／ｎ
となる。即ち、集光レンズによる集光位置を被加工基板の表面をＺ軸初期位置とした時、基板表面から深さ「Ｌ」の位置に加工する場合、Ｚ軸を「Ｌｚ」移動させればよい。
【００４６】
図４は、本実施の形態のレーザダイシング方法の照射パターンの説明図である。図のように、クロック信号Ｓ１に同期してパルスレーザビームＰＬ１が生成される。そして、クロック信号Ｓ１に同期してパルスレーザビームの通過と遮断を制御することで、変調パルスレーザビームＰＬ２が生成される。
【００４７】
そして、ステージの横方向（Ｘ軸方向またはＹ軸方向）の移動により、変調パルスレーザビームＰＬ２の照射光パルスがウェハ上に照射スポットとして形成される。このように、変調パルスレーザビームＰＬ２を生成することで、ウェハ上に照射スポットが光パルス単位で制御され断続的に照射される。図４の場合は、照射光パルス数（Ｐ１）＝２、非照射光パルス数（Ｐ２）＝１とし、照射光パルス（ガウシアン光）がスポット径のピッチで照射と非照射を繰り返す条件が設定されている。
【００４８】
ここで、
ビームスポット径：Ｄ（μｍ）
繰り返し周波数：Ｆ（ＫＨｚ）
の条件で加工を行うとすると、照射光パルスがスポット径のピッチで照射と非照射を繰り返すためのステージ移動速度Ｖ（ｍ／ｓｅｃ）は、
Ｖ＝Ｄ×１０−６×Ｆ×１０３
となる。
【００４９】
例えば、
ビームスポット径：Ｄ＝２μｍ
繰り返し周波数：Ｆ＝５０ＫＨｚ
の加工条件で行うとすると、
ステージ移動速度：Ｖ＝１００ｍｍ／ｓｅｃ
となる。
【００５０】
また、照射光のパワーをＰ（ワット）とすると、パルスあたり照射パルスエネルギーＰ／Ｆの光パルスがウェハに照射されることになる。
【００５１】
パルスレーザビームの照射エネルギー（照射光のパワー）、パルスレーザビームの加工点深さ、および、パルスレーザビームの照射非照射の間隔のパラメータが、クラックが被加工基板表面において連続して形成されるよう決定される。
【００５２】
図５は、サファイア基板上に照射される照射パタ−ンを示す上面図である。照射面上からみて、照射光パルス数（Ｐ１）＝２、非照射光パルス数（Ｐ２）＝１で、照射スポット径のピッチで照射スポットが形成される。図６は、図５のＡＡ断面図である。図に示すようにサファイア基板内部に改質領域が形成される。そして、この改質領域から、光パルスの走査線上に沿って基板表面に達するクラック（または溝）が形成される。そして、このクラックが被加工基板表面において連続して形成される。なお、本実施の形態では、クラックは基板表面側のみに露出するよう形成され、基板裏面側にまでは達していない。
【００５３】
図１７は、本実施の形態の作用の説明図である。例えば、設定できる最大のパルスレーザビームのレーザ周波数で、かつ、設定できる最速のステージ速度で、パルスレーザを照射する場合のパルス照射可能位置を、図１７（ａ）の点線丸で示す。図１７（ｂ）は、照射／非照射＝１／２の場合の照射パターンである。実線丸が照射位置で、点線丸が非照射位置である。
【００５４】
ここで、照射スポットの間隔（非照射領域の長さ）をより短くした方が、割断性が良いと仮定する。この場合は、図１７（ｃ）に示すように、ステージ速度を変更せずに照射／非照射＝１／１とすることで対応が可能である。仮に本実施の形態のように、パルスピッカーを用いなければ、同様の条件を現出させるためにはステージ速度を低下させることが必要となり、ダイシング加工のスループットが低下するという問題が生ずる。
【００５５】
ここで、照射スポットを連続させて照射領域の長さをより長くした方が、割断性が良いと仮定する。この場合は、図１７（ｄ）に示すように、ステージ速度を変更せずに照射／非照射＝２／１とすることで対応が可能である。仮に本実施の形態のように、パルスピッカーを用いなければ、同様の条件を現出させるためにはステージ速度を低下させ、かつ、ステージ速度を変動させることが必要となり、ダイシング加工のスループットが低下するとともに制御が極めて困難になるという問題が生ずる。
【００５６】
あるいは、パルスピッカーを用いない場合、図１７（ｂ）の照射パターンで照射エネルギーを上げることで、図１７（ｄ）に近い条件とすることも考えられるが、この場合、１点に集中するレーザパワーが大きくなり、クラック幅の増大やクラックの直線性の劣化が懸念される。また、サファイア基板にＬＥＤ素子が形成されているような被加工基板を加工するような場合には、クラックと反対側のＬＥＤ領域に到達するレーザ量が増大し、ＬＥＤ素子の劣化が生ずるという恐れもある。
【００５７】
このように、本実施の形態によれば、例えば、パルスレーザビームの条件やステージ速度条件を変化させずとも多様な割断条件を実現することが可能であり、生産性や素子特性を劣化させることなく最適な割断条件を見出すことが可能となる。
【００５８】
なお、本明細書中、「照射領域の長さ」「非照射領域の長さ」とは図１７（ｄ）に図示する長さとする。
【００５９】
図７は、ステージ移動とダイシング加工との関係を説明する図である。ＸＹＺステージには、Ｘ軸、Ｙ軸方向に移動位置を検出する位置センサが設けられている。例えば、ステージのＸ軸またはＹ軸方向への移動開始後、ステージ速度が速度安定域に入る位置をあらかじめ同期位置として設定しておく。そして、位置センサにおいて同期位置を検出した時、例えば、移動位置検出信号Ｓ４（図１）がパルスピッカー制御部２４に送られることでパルスピッカー動作が許可され、パルスピッカー駆動信号Ｓ３によりパルスピッカーを動作させるようにする。同期位置を、例えば、被加工基板の端面として、この端面を位置センサで検出する構成にしてもよい。
【００６０】
このように、
ＳＬ：同期位置から基板までの距離
ＷＬ：加工長
Ｗ１：基板端から照射開始位置までの距離
Ｗ２：加工範囲
Ｗ３：照射終了位置から基板端までの距離
が管理される。
【００６１】
このようにして、ステージの位置およびそれに載置される被加工基板の位置と、パルスピッカーの動作開始位置が同期する。すなわち、パルスレーザビームの照射と非照射と、ステージの位置との同期がとられる。そのため、パルスレーザビームの照射と非照射の際、ステージが一定速度で移動する（速度安定域にある）ことが担保される。したがって、照射スポット位置の規則性が担保され、安定したクラックの形成が実現される。
【００６２】
ここで、厚い基板を加工する場合に、異なる加工点深さのパルスレーザビームを複数回（複数層）基板の同一走査線上を走査してクラックを形成することにより、割断特性を向上させることが考えられる。このような場合、ステージ位置とパルスピッカーの動作開始位置が同期することにより、異なる深さの走査において、パルス照射位置の関係を任意に精度よく制御することが可能となり、ダイシング条件の最適化が可能になる。
【００６３】
図１４は、異なる加工点深さのパルスレーザビームを、複数回基板の同一走査線上を走査してクラックを形成する場合の説明図である。基板断面における照射パターンの模式図である。ＯＮ（色付き）が照射、ＯＦＦ（白色）が非照射領域である。図１４（ａ）は、照射の走査の１層目と２層目が同相の場合、すなわち、１層目と２層目で照射パルス位置の上下関係が揃っている場合である。図１４（ｂ）は、照射の走査の１層目と２層目が異相の場合、すなわち、１層目と２層目で照射パルス位置の上下関係がずれている場合である。
【００６４】
図１５は、図１４の条件で割断した場合の割断面の光学写真である。図１５（ａ）が同相、図１５（ｂ）が異相の場合である。それぞれ上側の写真が低倍率、下側の写真が高倍率となっている。このように、ステージ位置とパルスピッカーの動作開始位置が同期することにより、照射の走査の１層目と２層目の関係を精度よく制御することが可能となる。
【００６５】
なお、図１５（ａ）、（ｂ）に示した被加工基板は厚さ１５０μｍのサファイア基板である。この場合、割断に要した割断力は同相の場合が０．３１Ｎ、異相の場合が０．３８Ｎであり、同相の方が割断特性に優れていた。
【００６６】
なお、ここでは照射／非照射のパルス数を、１層目と２層目で同じとする場合を例に示したが、１層目と２層目で異なる照射／非照射のパルス数として最適な条件を見出すことも可能である。
【００６７】
また、例えば、ステージの移動をクロック信号に同期させることが、照射スポット位置の精度を一層向上させるため望ましい。これは、例えば、加工制御部２６からＸＹＺステージ部２０に送られるステージ移動信号Ｓ５（図１）をクロック信号Ｓ１に同期させることで実現可能である。
【００６８】
本実施の形態のレーザダイシング方法のように、基板表面にまで達し、かつ、被加工基板表面において連続するクラックを形成することで、後の基板の割断が容易になる。例えば、サファイア基板のように硬質の基板であっても、基板表面にまで達するクラックを割断または切断の起点として、人為的に力を印加することで、割断が容易になり、優れた割断特性を実現することが可能となる。したがって、ダイシングの生産性が向上する。
【００６９】
従来のように、パルスレーザビームを連続的に基板に照射する方法では、例え、ステージ移動速度、集光レンズの開口数、照射光パワー等を最適化したとしても、基板表面に連続して形成するクラックを所望の形状に制御することは困難であった。本実施の形態のように、パルスレーザビームの照射と非照射を、光パルス単位で断続的に切り替えて照射パターンを最適化することで、基板表面に達するクラックの発生が制御され、優れた割断特性を備えたレーザダイシング方法が実現される。
【００７０】
すなわち、例えば、基板表面にレーザの走査線に沿った略直線的で連続する幅の狭いクラックの形成が可能となる。このような略直線的な連続するクラックを形成することで、ダイシング時に、基板に形成されるＬＥＤ等のデバイスに及ぼされるクラックの影響を最小化できる。また、例えば、直線的なクラックの形成が可能となるため、基板表面にクラックが形成される領域の幅を狭くできる。このため、設計上のダイシング幅を狭めることが可能である。したがって、同一基板あるいはウェハ上に形成されるデバイスのチップ数を増大させることが可能となり、デバイスの製造コスト削減にも寄与する。
【００７１】
以上、具体例を参照しつつ本発明の実施の形態について説明した。しかし、本発明は、これらの具体例に限定されるものではない。実施の形態においては、レーザダイシング方法、レーザダイシング装置等で、本発明の説明に直接必要としない部分については記載を省略したが、必要とされるレーザダイシング方法、レーザダイシング装置等に関わる要素を適宜選択して用いることができる。
【００７２】
その他、本発明の要素を具備し、当業者が適宜設計変更しうる全てのレーザダイシング方法は、本発明の範囲に包含される。本発明の範囲は、特許請求の範囲およびその均等物の範囲によって定義されるものである。
【００７３】
例えば、実施の形態では、被加工基板として、ＬＥＤが形成されるサファイア基板を例に説明した。サファイア基板のように硬質で劈開性に乏しく割断の困難な基板に本発明は有用であるが、被加工基板は、その他、ＳｉＣ（炭化珪素）基板等の半導体材料基板、圧電材料基板、ガラス基板等であっても構わない。
【００７４】
また、実施の形態では、ステージを移動させることで、被加工基板とパルスレーザビームとを相対的に移動させる場合を例に説明した。しかしながら、例えば、レーザビームスキャナ等を用いることで、パルスレーザビームを走査することで、被加工基板とパルスレーザビームとを相対的に移動させる方法であっても構わない。
【００７５】
また、実施の形態においては、照射光パルス数（Ｐ１）＝２、非照射光パルス数（Ｐ２）＝１とする場合を例に説明したが、Ｐ１とＰ２の値は、最適条件とするために任意の値を取ることが可能である。また、実施の形態においては、照射光パルスがスポット径のピッチで照射と非照射を繰り返す場合を例に説明したが、パルス周波数あるいはステージ移動速度を変えることで、照射と非照射のピッチを変えて最適条件を見出すことも可能である。例えば、照射と非照射のピッチをスポット径の１／ｎやｎ倍にすることも可能である。
【００７６】
特に、被加工基板がサファイア基板の場合には照射エネルギーを３０ｍＷ以上１５０ｍＷ以下とし、パルスレーザビームの通過を１〜４光パルス単位、遮断を１〜４光パルス単位とすることにより照射の間隔を１〜６μｍとすることで、被加工基板表面において連続性および直線性の良好なクラックを形成することが可能である。
【００７７】
また、ダイシング加工のパターンについては、例えば、照射領域レジスタ、非照射領域レジスタを複数設けたり、リアルタイムで照射領域レジスタ、非照射領域レジスタ値を所望のタイミングで、所望の値に変更したりすることでさまざまなダイシング加工パターンへの対応が可能となる。
【００７８】
また、レーザダイシング装置として、ダイシング加工データをパルスレーザビームの光パルス数で記述した加工テーブルを記憶する加工テーブル部を備える装置を例に説明した。しかし、必ずしも、このような加工テーブル部を備えなくとも、光パルス単位でパルスレーザビームのパルスピッカーにおける通過と遮断を制御する構成を有する装置であればよい。
【００７９】
また、割断特性をさらに向上させるために、基板表面に連続するクラックを形成した後、さらに、例えば、レーザを照射することで表面に対し溶融加工またはアブレーション加工を追加する構成とすることも可能である。
【実施例】
【００８０】
以下、本発明の実施例を説明する。
【００８１】
（実施例１）
実施の形態に記載した方法により、下記条件でレーザダイシングを行った。
被加工基板：サファイア基板、基板厚１００μｍ
レーザ光源：Ｎｄ：ＹＶＯ４レーザ
波長：５３２ｎｍ
照射エネルギー：５０ｍＷ
レーザ周波数：２０ＫＨｚ
照射光パルス数（Ｐ１）：１
非照射光パルス数（Ｐ２）：２
ステージ速度：２５ｍｍ／ｓｅｃ
加工点深さ：被加工基板表面から約２５．２μｍ
【００８２】
図８は、実施例１の照射パターンを示す図である。図に示すように、光パルスを１回照射した後、光パルス単位で２パルス分を非照射とする。この条件を以後、照射／非照射＝１／２という形式で記述する。なお、ここでは照射・非照射のピッチはスポット径と等しくなっている。
【００８３】
実施例１の場合、スポット径は約１．２μｍであった。したがって、照射の間隔は約３．６μｍとなっていた。
【００８４】
レーザダイシングの結果を、図９（ａ）に示す。上側が基板上面の光学写真、下側が上側より低倍率の基板上面の光学写真である。上側の光学写真は、基板内部の改質領域に焦点を合わせて撮影している。下側の光学写真は、基板表面のクラックに焦点を合わせて撮影している。また、図１０はクラックの方向に垂直な基板の断面ＳＥＭ写真である。
【００８５】
被加工基板は幅約５ｍｍの短冊状であり、短冊の伸長方向に垂直にパルスレーザビームを照射して、クラックを形成した。クラックを形成した後、ブレーカーを用いて割断に要する割断力を評価した。
【００８６】
（実施例２）
照射／非照射＝１／１とする以外は、実施例１と同様の方法でレーザダイシングを行った。レーザダイシングの結果を、図９（ｂ）に示す。上側が基板上面の光学写真、下側が上側より低倍率の基板上面の光学写真である。
【００８７】
（実施例３）
照射／非照射＝２／２とする以外は、実施例１と同様の方法でレーザダイシングを行った。レーザダイシングの結果を、図９（ｃ）に示す。上側が基板上面の光学写真、下側が上側より低倍率の基板上面の光学写真である。
【００８８】
（実施例４）
照射／非照射＝２／３とする以外は、実施例１と同様の方法でレーザダイシングを行った。レーザダイシングの結果を、図９（ｅ）に示す。上側が基板上面の光学写真、下側が上側より低倍率の基板上面の光学写真である。
【００８９】
（比較例１）
照射／非照射＝１／３とする以外は、実施例１と同様の方法でレーザダイシングを行った。レーザダイシングの結果を、図９（ｄ）に示す。上側が基板上面の光学写真、下側が上側より低倍率の基板上面の光学写真である。
【００９０】
実施例１〜４では、パルスレーザビームの照射エネルギー、加工点深さ、および、照射非照射の間隔を上記のように設定することで、図９および図１０で示されるように、被加工基板表面において連続するクラックを形成できた。
【００９１】
特に、実施例１の条件では、極めて直線的なクラックが被加工基板表面に形成されていた。このため、割断後の割断部の直線性も優れていた。そして、実施例１の条件が最も小さい割断力で基板を割断することが可能であった。したがって、被加工基板がサファイア基板である場合には、各条件の制御性も考慮すると、照射エネルギーを５０±５ｍＷとし、加工点深さを２５．０±２．５μｍとし、パルスレーザビームの通過を１光パルス単位、遮断を２光パルス単位とすることにより照射の間隔を３．６±０．４μｍとすることが望ましい。
【００９２】
一方、実施例３のように、改質領域が接近し、改質領域間の基板内部にクラックが形成されると表面のクラックが蛇行し、クラックが発生する領域の幅が広がる傾向がみられた。これは、狭い領域に集中するレーザ光のパワーが大きすぎるためと考えられる。
【００９３】
比較例１では、条件が最適化されておらず、基板表面において連続するクラックは形成されなかった。したがって、割断力の評価も不可能であった。
【００９４】
（実施例５）
実施の形態に記載した方法により、下記条件でレーザダイシングを行った。
被加工基板：サファイア基板、基板厚１００μｍ
レーザ光源：Ｎｄ：ＹＶＯ４レーザ
波長：５３２ｎｍ
照射エネルギー：９０ｍＷ
レーザ周波数：２０ＫＨｚ
照射光パルス数（Ｐ１）：１
非照射光パルス数（Ｐ２）：１
ステージ速度：２５ｍｍ／ｓｅｃ
【００９５】
レーザダイシングの結果を、図１１（ａ）に示す。上側が基板上面の光学写真、下側が上側より低倍率の基板上面の光学写真である。上側の光学写真は、基板内部の改質領域に焦点を合わせて撮影している。下側の光学写真は、基板表面のクラックに焦点を合わせて撮影している。
【００９６】
（実施例６）
照射／非照射＝１／２とする以外は、実施例５と同様の方法でレーザダイシングを行った。レーザダイシングの結果を、図１１（ｂ）に示す。上側が基板上面の光学写真、下側が上側より低倍率の基板上面の光学写真である。
【００９７】
（実施例７）
照射／非照射＝２／２とする以外は、実施例５と同様の方法でレーザダイシングを行った。レーザダイシングの結果を、図１１（ｃ）に示す。上側が基板上面の光学写真、下側が上側より低倍率の基板上面の光学写真である。
【００９８】
（実施例８）
照射／非照射＝１／３とする以外は、実施例５と同様の方法でレーザダイシングを行った。レーザダイシングの結果を、図１１（ｄ）に示す。上側が基板上面の光学写真、下側が上側より低倍率の基板上面の光学写真である。
【００９９】
（実施例９）
照射／非照射＝２／３とする以外は、実施例５と同様の方法でレーザダイシングを行った。レーザダイシングの結果を、図１１（ｅ）に示す。上側が基板上面の光学写真、下側が上側より低倍率の基板上面の光学写真である。
【０１００】
（実施例１０）
照射／非照射＝２／３とする以外は、実施例５と同様の方法でレーザダイシングを行った。レーザダイシングの結果を、図１１（ｆ）に示す。上側が基板上面の光学写真、下側が上側より低倍率の基板上面の光学写真である。
【０１０１】
実施例５〜１０では、パルスレーザビームの照射エネルギー、加工点深さ、および、照射非照射の間隔を上記のように設定することで、図１１で示されるように、被加工基板表面において連続するクラックを形成できた。
【０１０２】
特に、実施例８の条件では、比較的直線的なクラックが被加工基板表面に形成されていた。また、実施例８の条件は割断力も小さかった。もっとも、実施例１〜４の照射エネルギーが５０ｍＷの場合に比べ、表面のクラックが蛇行し、クラックが発生する領域の幅が広がる傾向がみられた。このため、割断部の直線性も５０ｍＷの場合の方が優れていた。これは、９０ｍＷの場合は、５０ｍＷに比べて狭い領域に集中するレーザ光のパワーが大きすぎるためと考えられる。
【０１０３】
（実施例１１）
実施の形態に記載した方法により、下記条件でレーザダイシングを行った。
被加工基板：サファイア基板、基板厚１００μｍ
レーザ光源：Ｎｄ：ＹＶＯ４レーザ
波長：５３２ｎｍ
照射エネルギー：５０ｍＷ
レーザ周波数：２０ＫＨｚ
照射光パルス数（Ｐ１）：１
非照射光パルス数（Ｐ２）：２
ステージ速度：２５ｍｍ／ｓｅｃ
加工点深さ：被加工基板表面から約１５．２μｍ
【０１０４】
実施例１より加工点深さが１０μｍ浅い条件、すなわち、実施例１よりもパルスレーザビームの集光位置がより被加工基板表面に近い条件でダイシング加工を行った。
【０１０５】
レーザダイシングの結果を、図１２（ａ）に示す。基板内部の改質領域に焦点を合わせて撮影している。写真において、右側の線（＋１０μｍ）が実施例１１の条件である。比較のために、加工点深さのみ異なる実施例１の条件（０）が左側に示されている。
【０１０６】
（実施例１２）
照射／非照射＝１／１とする以外は、実施例１１と同様の方法でレーザダイシングを行った。レーザダイシングの結果を、図１２（ｂ）に示す。
【０１０７】
（実施例１３）
照射／非照射＝２／２とする以外は、実施例１１と同様の方法でレーザダイシングを行った。レーザダイシングの結果を、図１２（ｃ）に示す。
【０１０８】
（実施例１４）
照射／非照射＝１／３とする以外は、実施例１１と同様の方法でレーザダイシングを行った。レーザダイシングの結果を、図１２（ｄ）に示す。
【０１０９】
（実施例１５）
照射／非照射＝２／３とする以外は、実施例１１と同様の方法でレーザダイシングを行った。レーザダイシングの結果を、図１２（ｅ）に示す。
【０１１０】
実施例１１〜１５では、パルスレーザビームの照射エネルギー、加工点深さ、および、照射非照射の間隔を上記のように設定することで、図１２で示されるように、被加工基板表面において連続するクラックを形成できた。
【０１１１】
もっとも、実施例１〜４の場合に比べ、表面に改質領域の大きな亀裂が露出した。そして、表面のクラックが蛇行し、クラックが発生する領域の幅が広がる傾向がみられた。
【０１１２】
（実施例１６）
実施の形態に記載した方法により、下記条件でレーザダイシングを行った。
被加工基板：サファイア基板
レーザ光源：Ｎｄ：ＹＶＯ４レーザ
波長：５３２ｎｍ
照射エネルギー：９０ｍＷ
レーザ周波数：２０ＫＨｚ
照射光パルス数（Ｐ１）：１
非照射光パルス数（Ｐ２）：１
ステージ速度：２５ｍｍ／ｓｅｃ
【０１１３】
実施例５より加工点深さが１０μｍ浅い条件、すなわち、実施例５よりもパルスレーザビームの集光位置がより被加工基板表面に近い条件でダイシング加工を行った。
【０１１４】
レーザダイシングの結果を、図１３（ａ）に示す。基板内部の改質領域に焦点を合わせて撮影している。写真において、右側の線（＋１０μｍ）が実施例１６の条件である。比較のために、加工点深さのみ異なる実施例５の条件（０）が左側に示されている。
【０１１５】
（実施例１７）
照射／非照射＝１／２とする以外は、実施例１６と同様の方法でレーザダイシングを行った。レーザダイシングの結果を、図１３（ｂ）に示す。
【０１１６】
（実施例１８）
照射／非照射＝２／２とする以外は、実施例１６と同様の方法でレーザダイシングを行った。レーザダイシングの結果を、図１３（ｃ）に示す。
【０１１７】
（実施例１９）
照射／非照射＝１／３とする以外は、実施例１６と同様の方法でレーザダイシングを行った。レーザダイシングの結果を、図１３（ｄ）に示す。
【０１１８】
（実施例２０）
照射／非照射＝２／３とする以外は、実施例１６と同様の方法でレーザダイシングを行った。レーザダイシングの結果を、図１３（ｅ）に示す。
【０１１９】
（実施例２１）
照射／非照射＝１／４とする以外は、実施例１６と同様の方法でレーザダイシングを行った。レーザダイシングの結果を、図１３（ｆ）に示す。
【０１２０】
実施例１６〜２１では、パルスレーザビームの照射エネルギー、加工点深さ、および、照射非照射の間隔を上記のように設定することで、図１３で示されるように、被加工基板表面において連続するクラックを形成できた。
【０１２１】
もっとも、実施例５〜１０の場合に比べ、表面に改質領域の大きな亀裂が露出した。そして、表面のクラックが蛇行し、クラックが発生する領域の幅が広がる傾向がみられた。したがって、割断後の割断部も蛇行が見られた。
【０１２２】
以上、以上実施例１〜２１、比較例１の評価から、被加工基板の厚さが１００μｍの場合には、クラックの直線性に優れるため割断部の直線性も優れ、割断力も小さい実施例１の条件が最適であることが明らかになった。
（実施例２２）
実施の形態に記載した方法により、下記条件でレーザダイシングを行った。
被加工基板：サファイア基板、基板厚１５０μｍ
レーザ光源：Ｎｄ：ＹＶＯ４レーザ
波長：５３２ｎｍ
照射エネルギー：２００ｍＷ
レーザ周波数：２００ＫＨｚ
照射光パルス数（Ｐ１）：１
非照射光パルス数（Ｐ２）：２
ステージ速度：５ｍｍ／ｓｅｃ
加工点深さ：被加工基板表面から約２３．４μｍ
【０１２３】
実施例１〜２１が被加工基板厚が１００μｍのサファイア基板であったのに対し、本実施例は被加工基板厚が１５０μｍのサファイア基板である。レーザダイシングの結果を、図１６（ａ）に示す。上側が基板の割断面の光学写真、下側が基板断面における照射パターンの模式図である。ＯＮ（色付き）が照射、ＯＦＦ（白色）が非照射領域である。
【０１２４】
被加工基板は幅約５ｍｍの短冊状であり、短冊の伸長方向に垂直にパルスレーザビームを照射して、クラックを形成した。クラックを形成した後、ブレーカーを用いて割断に要する割断力を評価した。
【０１２５】
（実施例２３）
照射／非照射＝２／４とする以外は、実施例２２と同様の方法でレーザダイシングを行った。レーザダイシングの結果を、図１６（ｂ）に示す。
【０１２６】
（実施例２４）
照射／非照射＝３／５とする以外は、実施例２２と同様の方法でレーザダイシングを行った。レーザダイシングの結果を、図１６（ｃ）に示す。
【０１２７】
クラックの直線性は実施例２２〜２３とも同程度であり、割断後の割断部の直線性も同程度であった。また、実施例２２の割断に要する割断力は２．３９Ｎ〜２．５１Ｎ、実施例２３は２．１３Ｎ〜２．８０Ｎ、実施例２４は１．０９Ｎ〜１．５１Ｎであった。この結果、割断に要する割断力は照射／非照射＝３／５とした実施例２４の条件が最も少ないことが分かった。したがって、被加工基板の厚さが１５０μｍの場合には、実施例２４の条件が最適であることが明らかになった。
【０１２８】
以上、実施例より、被加工基板の厚さが変わった場合でも、パルスレーザビームの照射エネルギー、パルスレーザビームの加工点深さ等に加え、パルスレーザビームの照射と非照射を、パルスレーザビームが同期すると同じ加工制御用のクロック信号に同期して制御して、光パルス単位で切り替えることにより、最適な割断特性を実現できることが明らかになった。
【０１２９】
なお、実施例では被加工基板が１００μｍと１５０μｍの場合について例示したが、さらに厚い２００μｍ、２５０μｍの被加工基板でも最適な割断特性を実現できる。
【符号の説明】
【０１３０】
１０      パルスレーザ加工装置
１２      レーザ発振器
１４      パルスピッカー
１６      ビーム整形器
１８      集光レンズ
２０      ＸＹＺステージ部
２２      レーザ発振器制御部
２４      パルスピッカー制御部
２６      加工制御部
２８      基準クロック発振回路
３０      加工テーブル部
【要約】
【課題】パルスレーザビームの照射条件を最適化することでクラックの発生を制御し、優れた割断特性を実現するレーザダイシング方法を提供する。
【解決手段】被加工基板をステージに載置し、クロック信号を発生し、クロック信号に同期したパルスレーザビームを出射し、被加工基板とパルスレーザビームとを相対的に移動させ、被加工基板へのパルスレーザビームの照射と非照射を、クロック信号に同期して、パルスピッカーを用いてパルスレーザビームの通過と遮断を制御することで、光パルス単位で切り替え、被加工基板に基板表面に達するクラックを形成するレーザダイシング方法であって、パルスレーザビームの照射エネルギー、パルスレーザビームの加工点深さ、および、パルスレーザビームの照射非照射の間隔を制御することにより、クラックが被加工基板表面において連続するよう形成することを特徴とするレーザダイシング方法。
【選択図】図１【図１】
0004813624.tif 000002
【図２】
0004813624.tif 000003
【図３】
0004813624.tif 000004
【図４】
0004813624.tif 000005
【図５】
0004813624.tif 000006
【図６】
0004813624.tif 000007
【図７】
0004813624.tif 000008
【図８】
0004813624.tif 000009
【図１７】
0004813624.tif 000010
【図９】
0004813624.tif 000011
【図１０】
0004813624.tif 000012
【図１１】
0004813624.tif 000013
【図１２】
0004813624.tif 000014
【図１３】
0004813624.tif 000015
【図１４】
0004813624.tif 000016
【図１５】
0004813624.tif 000017
【図１６】
0004813624.tif 000018